가공 후 추가적인 열처리가 필요 없고, 필요한 강도를 얻은 후에도 절단 능력을 향상시킬 수 있는 치과용 보철물 형성용 재료를 제공하기 위하여, 치과용 보철용 재료는 60.0질량% 이상 80.0질량% 이하 SiO2, 10.0질량% 이상 20.0질량% 이하 Li2O, 및 5.1질량% 이상 10.0질량% 이하 Al2O3.
In order to provide a material for forming a dental prosthesis which does not require further heat treatment after machining and can improve cutting ability even after obtaining necessary strength, the material for a dental prosthesis comprises 60.0 mass % or more and 80.0 mass % or less of SiO2, 10.0 mass % or more and 20.0 mass % or less of Li2O, and 5.1 mass % or more and 10.0 mass % or less of Al2O3.